이러 한 절차 는 혼합물 용액 을 형성 하 기 위해 숙 시 노니 트릴 ( NCCH 2 CH 2 CN ) 중 에 PVA - CN 을 용해 시켜 시작 할 수 있 다 . 이후 에 혼합물 용액 내 에 개시제 를 첨가 한다 . 예 를 들 어 , LiPF 6 은 전구체 용액 을 형성 하 기 위해 소정 중량 비 ( 20 : 1 내지 2 : 1 의 바람직 한 범위 로부터 선택 됨 ) 로 PVA - CN / SN 혼합물 용액 내 에 첨가 될 수 있 다 . 이후 에 , 선택 된 캐소드 활물질 의 입자 는 슬러리 를 형성 하 기 위해 혼합물 용액 내 에 도입 된다 . 이후 에 , 슬러리 는 캐소드 층 을 형성 하 기 위해 캐소드 집 전체 상 에 코팅 될 수 있 으며 , 여기 서 , 반응 물질 , PVA - CN / LiPF 6 은 입자 들 사이 의 간극 공간 에 잔류 한다 . 그런 다음 캐소드 층 을 임의 온도 ( 예 를 들 어 , 75 내지 100 ℃) 에서 2 내지 8 시간 동안 가열 하 여 고탄성 폴리머 - 결합 활물질 입자 및 전도성 첨가제 입자 를 함유 하 는 구조 적 완정 성 을 지닌 캐소드 층 을 수득 하 였 다 . 이러 한 공정 동안 , PVA - CN 상 에서 시아노 기 의 양이온 중합 및 가교 는 이러 한 상승 된 온도 에서 LiPF 6 의 열 분 해 로부터 유래 된 PF 5 에 의해 개시 될 수 있 다 .